【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】
コバルト約１０〜２４重量％、クロム約２３．５〜３０重量％、モリブデン約２．４〜６重量％、鉄約０〜９重量％、アルミニウム約０．２〜３．２重量％、チタン約０．２〜２．８重量％、ニオブ約０．１〜２．５重量％、マンガン約０〜２重量％、珪素約０〜１重量％、ジルコニウム約０．０１〜０．３重量％、ホウ素約０．００１〜０．０１重量％、炭素約０．００５〜０．３重量％、タングステン約０〜０．８重量％、タンタル約０〜１重量％、並びに残部としてのニッケル及び不可避不純物から実質的になる、ボイラー過熱器の管材料として用いるのに適した、ニッケル系合金であって、
１）  ％Ｃｒ＋０．６×％Ｔｉ＋０．５×％Ａｌ＋０．３×％Ｎｂ  ≧  ２４％；
２）  ％（Ｃｒ＋０．８％×Ｍｏ）＋０．６×％Ｔｉ＋０．５×％Ａｌ＋
０．３×％Ｎｂ  ≦  ３７．５％；
３）  ％Ａｌ＋０．５６×％Ｔｉ＋０．２９×％Ｎｂ  ≧  １．７％；及び
４）  ％Ａｌ＋０．５６×％Ｔｉ＋０．２９×％Ｎｂ  ≦  ３．０％
を更に満たすことを特徴とし、ガンマプライム相を約１２〜１８体積％含有する、合金。
【請求項２】
コバルトを約１２〜２３重量％、クロムを約２３．５〜２９重量％、モリブデンを約２．４〜５重量％、アルミニウムを約０．３〜２．５重量％、チタンを約０．３〜２．７重量％、及びニオブを約０．２〜２．２重量％含有する、請求項１に記載の合金。
【請求項３】
鉄を約０．１〜４重量％、マンガンを約０．１〜１重量％、珪素を約０．１〜０．８重量％、ジルコニウムを約０．０１〜０．２重量％、ホウ素を約０．００２〜０．００９重量％、炭素を約０．０１〜０．２重量％、及びタンタルを約０〜０．８重量％含有する、請求項１に記載の合金。
【請求項４】
温度７５０℃での１００ＭＰａ応力破壊寿命が１００，０００時間であることを特徴とする、請求項１に記載の合金。
【請求項５】
コバルト約１２〜２３重量％、クロム約２３．５〜２９重量％、モリブデン約２．４〜５重量％、鉄約０．１〜４重量％、アルミニウム約０．３〜２．５重量％、チタン約０．３〜２．７重量％、ニオブ約０．２〜２．２重量％、マンガン約０．１〜１重量％、珪素約０．１〜０．８重量％、ジルコニウム約０．０１〜０．２重量％、ホウ素約０．００２〜０．００９重量％、炭素約０．０１〜０．２重量％、タングステン約０〜０．８重量％、タンタル約０〜０．８重量％、並びに残部としてのニッケル及び不可避不純物から実質的になる、ボイラー過熱器の管材料として用いるのに適した、ニッケル系合金であって、
１）  ％Ｃｒ＋０．６×％Ｔｉ＋０．５×％Ａｌ＋０．３×％Ｎｂ  ≧  ２４％；
２）  ％（Ｃｒ＋０．８％×Ｍｏ）＋０．６×％Ｔｉ＋０．５×％Ａｌ＋
０．３×％Ｎｂ  ≦  ３７．５％；
３）  ％Ａｌ＋０．５６×％Ｔｉ＋０．２９×％Ｎｂ  ≧  １．７％；及び
４）  ％Ａｌ＋０．５６×％Ｔｉ＋０．２９×％Ｎｂ  ≦  ３．０％
を更に満たすことを特徴とし、ガンマプライム相を約１２〜１８体積％含有する、合金。
【請求項６】
コバルトを約１５〜２２重量％、クロムを約２３．５〜２８重量％、モリブデンを約２．５〜３．５重量％、アルミニウムを約０．５〜２重量％、チタンを約０．４〜２．６重量％、及びニオブを約０．８〜２．１重量％含有する、請求項５に記載の合金。
【請求項７】
鉄を約０．３〜２重量％、マンガンを約０．１〜０．５重量％、珪素を約０．２〜０．７重量％、ジルコニウムを約０．０３〜０．１５重量％、ホウ素を約０．００３〜０．００８重量％、炭素を約０．０２〜０．１５重量％、及びタンタルを約０〜０．７重量％含有する、請求項５の合金。
【請求項８】
温度７５０℃での１００ＭＰａ応力破壊寿命が１００，０００時間であることを特徴とする、請求項６の合金。
【請求項９】
コバルト約１５〜２２重量％、クロム約２３．５〜２８重量％、モリブデン約２．５〜３．５重量％、鉄約０．３〜２重量％、アルミニウム約０．５〜２重量％、チタン約０．４〜２．６重量％、ニオブ約０．８〜２．１重量％、マンガン約０．１〜０．５重量％、珪素約０．２〜０．７重量％、ジルコニウム約０．０３〜０．１５重量％、ホウ素約０．００３〜０．００８重量％、炭素約０．０２〜０．１５重量％、タングステン約０〜０．８重量％、タンタル約０〜０．７重量％、並びに残部としてのニッケル及び不可避不純物から実質的になる、ボイラー過熱器用の管材料として用いるのに適した、ニッケル系合金であって、
１）  ％Ｃｒ＋０．６×％Ｔｉ＋０．５×％Ａｌ＋０．３×％Ｎｂ  ≧  ２５％；
２）  ％（Ｃｒ＋０．８％×Ｍｏ）＋０．６×％Ｔｉ＋０．５×％Ａｌ＋
０．３×％Ｎｂ  ≦  ３５．０％；
３）  ％Ａｌ＋０．５６×％Ｔｉ＋０．２９×％Ｎｂ  ≧  ２．０％；及び
４）  ％Ａｌ＋０．５６×％Ｔｉ＋０．２９×％Ｎｂ  ≦  ３．０％
を更に満たすことを特徴とし、ガンマプライム相を約１２〜１８体積％含有する、合金。
【請求項１０】
コバルトを約１８〜２１重量％、クロムを約２３．５〜２５重量％、モリブデンを約２．８〜３．２重量％、アルミニウムを約０．８〜１．８重量％、チタンを約０．５〜２．５重量％、及びニオブを約１．２〜２重量％含有する、請求項９の合金。
【請求項１１】
鉄を約０．５〜１重量％、マンガンを約０．２〜０．４重量％、珪素を約０．３〜０．６重量％、ジルコニウムを約０．０５〜０．１重量％、ホウ素を約０．００４〜０．００７重量％、炭素を約０．０３〜０．１２重量％、及びタンタルを約０〜０．５重量％含有する、請求項１０の合金。
【請求項１２】
温度７５０℃での１００ＭＰａ応力破壊寿命が１００，０００時間であることを特徴とする、請求項９の合金。
【請求項１３】
３７５バール／７００℃の蒸気の使用に対して安定化され、強化され、しかも石炭灰／炎管ガスによる腐蝕に対して２００，０００時間耐えられるように合金化されたミクロ構造を特徴とする、コバルト約１０〜２４重量％、クロム約２３．５〜３０重量％、モリブデン約２．４〜６重量％、鉄約０〜９重量％、アルミニウム約０．２〜３．２重量％、チタン約０．２〜２．８重量％、ニオブ約０．１〜２．５重量％、マンガン約０〜２重量％、珪素約０〜１重量％、ジルコニウム約０．０１〜０．３重量％、ホウ素約０．００１〜０．０１重量％、炭素約０．００５〜０．１５重量％、タングステン約０〜０．８重量％、タンタル約０〜１重量％、並びに残部としてのニッケル及び不可避不純物から実質的になる、超臨界ボイラーの管用の合金であって、
１）  ％Ｃｒ＋０．６×％Ｔｉ＋０．５×％Ａｌ＋０．３×％Ｎｂ  ≧  ２５％；
２）  ％（Ｃｒ＋０．８％×Ｍｏ）＋０．６×％Ｔｉ＋０．５×％Ａｌ＋
０．３×％Ｎｂ  ≦  ３５．０％；
３）  ％Ａｌ＋０．５６×％Ｔｉ＋０．２９×％Ｎｂ  ≧  １．７％；及び
４）  ％Ａｌ＋０．５６×％Ｔｉ＋０．２９×％Ｎｂ  ≦  ３．０％
を満たすことを更に特徴とし、ガンマプライム相を約１２〜１８体積％含有する、合金。
【請求項１４】
コバルト約１８〜２１重量％、クロム約２３．５〜２５重量％、モリブデン約２．８〜３．２重量％、鉄約０．５〜１重量％、アルミニウム約０．８〜１．８重量％、チタン約０．５〜２．５重量％、ニオブ約１．２〜２．０重量％、マンガン約０．２〜０．４重量％、珪素約０．３〜０．６重量％、ジルコニウム約０．０５〜０．１重量％、ホウ素約０．００４〜０．００７重量％、炭素約０．０３〜０．１２重量％、タングステン約０〜０．８重量％、タンタル約０〜０．５重量％、並びに残部としてのニッケル及び不可避不純物から実質的になる、ボイラー過熱器用の管材料として用いるのに適した、ニッケル系合金であって、
１）  ％Ｃｒ＋０．６×％Ｔｉ＋０．５×％Ａｌ＋０．３×％Ｎｂ  ≧  ２５％；
２）  ％（Ｃｒ＋０．８％×Ｍｏ）＋０．６×％Ｔｉ＋０．５×％Ａｌ＋
０．３×％Ｎｂ  ≦  ３５．０％；
３）  ％Ａｌ＋０．５６×％Ｔｉ＋０．２９×％Ｎｂ  ≧  ２．０％；及び
４）  ％Ａｌ＋０．５６×％Ｔｉ＋０．２９×％Ｎｂ  ≦  ３．０％
を更に満たすことを特徴とする、合金。
【請求項１５】
ガンマプライム相を約１２〜１８体積％含有する、請求項１４に記載の合金。
【請求項１６】
温度７５０℃での１００ＭＰａ応力破壊寿命が１００，０００時間であることを特徴とする、請求項１４の合金。